(57)【要約】【課題】表面保護板と画像表示モジュールとの間に充填する粘着剤組成物および該粘着剤組成物を粘着層として備えた粘着シートを提供する。【解決手段】粘着剤組成物７は、少なくとも、アクリル酸アルキルエステル、水酸基含有モノマー、酢酸ビニル、およびカルボキシル基含有モノマーが共重合した重合体であり、重合体に占めるカルボキシル基含有モノマーの重量割合が０．０１〜１．０重量部であり、架橋剤を含有する。粘着剤組成物７のボールタックは１２〜３０とする。このような粘着剤組成物７は、印刷部分を有する表面保護板に貼り合せたときの初期密着性（タック力）が高く、印刷段差への埋め込み追従性に優れている。【選択図】図１
2011168658.tif 000002
【特許請求の範囲】
【請求項１】
少なくとも、アクリル酸アルキルエステル、水酸基含有モノマー、酢酸ビニル、およびカルボキシル基含有モノマーが共重合した重合体であり、
前記重合体に占める前記カルボキシル基含有モノマーの重量割合が０．０１〜１．０重量部であり、
架橋剤を含有し、
ボールタックが１２〜３０であることを特徴とする粘着剤組成物。
【請求項２】
前記架橋剤は、キシリレンジイソシアネート系架橋剤又はヘキサメチレンジイソシアネート系架橋剤であることを特徴とする請求項１に記載の粘着剤組成物。
【請求項３】
前記アクリル酸アルキルエステルが、ブチルアクリレートおよび２−エチルヘキシルアクリレートであり、
前記重合体の重量平均分子量が２０万から１００万であることを特徴とする請求項１又は２に記載の粘着剤組成物。
【請求項４】
請求項１から３のいずれかに記載の前記粘着剤組成物を粘着層として有する粘着シート。
【発明の詳細な説明】
【技術分野】
【０００１】
本発明は、粘着剤組成物、および、粘着シートに関する。より詳細には、画像表示装置の表面保護板と画像表示モジュールとの空隙や、表面保護板とタッチパネルの空隙、画像表示モジュールとタッチパネルの空隙などを埋めるために用いられる粘着剤組成物、および、該粘着剤組成物を粘着層として有する粘着シートに関する。
【背景技術】
【０００２】
従来、携帯電話、携帯端末、タッチパネル等に用いられる画像表示装置は、液晶モジュールやエレクトロルミネッセンス等の画像表示モジュールと、タッチパネルと、画像表示モジュールおよびタッチパネルを保護する表面保護板とから構成されている。各構成部材の間には、一定厚みの空気層が設けられる。空気層は、画像表示装置が外部から何らかの衝撃を受けた場合に、衝撃が直接画像表示モジュールに伝わってしまうことを防ぐ目的で設けられている。例えば、画像表示モジュールと表面保護板との間や画像表示モジュールとタッチパネルとの間、タッチパネルと表面保護板との間には、通常０．５ｍｍ程度の空気層が設けられている。また、表面保護板のうちタッチパネルに対向する側に、表面保護板を縁取る印刷などが設けられる場合がある。
【０００３】
表面保護板と、タッチパネルおよび画像表示モジュールとの間に空気層が設けられた場合、表面保護板やタッチパネルと空気層との屈折率の差異に起因する光散乱が生じ、画像表示装置の視認性が低下する。これに対し、衝撃吸収作用を有し且つ表面保護板と同等の屈折率を有し、空気層の代わりに充填することによって光学特性を向上させることが可能な樹脂、構造および装置が提案されている。例えば、紫外線で硬化するタイプのシリコーンゲルなどを液晶セルと保護パネルとの隙間に充填する光錯乱防止構造が提案されている（特許文献１参照）。また、液晶表示パネルと表層のタッチパネルとの隙間に重合性樹脂組成物が充填された表示装置が提案されている（特許文献２参照）。また、シリコーンゲル等、ゲル状の光透過性粘着シートを液晶表示パネルと透明保護板との間に配置させる画像表示装置および光透過性粘着シートが提案されている（特許文献３参照）。また、アクリル系ポリマーおよびカルボキシル基含有オリゴマーを含む透明両面粘着シートが提案されている（特許文献４参照）。
【先行技術文献】
【特許文献】
【０００４】
【特許文献１】特開平６−３３７４１１号公報
【特許文献２】特開２００４−７７８８７号公報
【特許文献３】特開２００６−２９０９６０号公報
【特許文献４】特開２００５−２５５８７７号公報
【発明の概要】
【発明が解決しようとする課題】
【０００５】
しかしながら、例えば特許文献１および特許文献２に記載の構造および装置では、液体状態の重合性樹脂組成物を液晶表示パネルと表面保護板との間に充填した後、紫外線等の光を照射することで樹脂を硬化させなければならない。従って、液状状態の重合性樹脂を充填する工程で気泡が混入するという問題点がある。また、光照射設備で重合性樹脂を硬化させる工程で光照射強度のばらつきによる硬化度合いの差が生じるという問題点がある。また、樹脂硬化時の体積収縮によりひずみが生じ不良品が発生しやすい問題点がある。
【０００６】
例えば特許文献３に記載の光透過性粘着シートは、衝撃吸収材としての機能を満たすものの、貼り合せ時に気泡が混入しやすく、たとえ加熱加圧のオートクレープ処理を行った場合であっても気泡が残存してしまう問題点がある。特に表面保護板に縁取り印刷があると、印刷部分と非印刷部分との段差（印刷段差部分）に気泡が残存しやすい。そのため、特許文献３に記載の光透過性粘着シートでは、残存した気泡によって見栄えが悪化するという問題点がある。加えて特許文献３に記載の粘着シートは、重合性樹脂と比較して耐久性が低く、浮きや剥れ、色調変化等が発生しやすいという問題点がある。
【０００７】
また、例えば特許文献４に記載の透明両面粘着シートは、被着体からの浮き剥がれ、特に高温および高温多湿条件下における浮き剥がれを防止することはできるものの、高温または高温多湿条件下において、カルボン酸に由来する酸成分が電子部品の特に金属部分を腐食するため、被着体である電子機器が誤作動したり故障する問題点がある。但し、カルボン酸に由来する酸成分を粘着シート中から低減すると、充分な粘着物性（特に保持力）が得られず、高温および高温多湿条件下における浮き剥がれが防止できないため、浮き剥がれおよび耐腐食性を両立することはできない。加えて、一般にカルボキシル基含有モノマーから得られたポリマーは、ガラス転移点（Ｔｇ）が高い（例えばポリアクリル酸のＴｇは１０６℃）ため、カルボキシル基含有モノマーを多く含有させた粘着シートも硬くなり、印刷部分と非印刷部分との段差（印刷段差部分）に気泡が残存しやすい。そのため、特許文献４に記載の光透過性粘着シートでは、残存した気泡によって見栄えが悪化するという問題点がある。
【０００８】
加えて、近年の携帯電話、携帯端末、タッチパネル等に用いられる画像表示装置の表面保護板には、装飾性を目的に縁取印刷等が施されることがある。このような表面保護板では、従来よりも縁取印刷部分の光透過性を抑える目的で印刷厚みを従来の１０μｍ程度から２０μｍ程度と厚くする傾向にある。従って、表面保護板と、タッチパネルおよび画像表示モジュールとの間の空気層を埋める粘着シートに対しても、貼り合せの際、２０μｍ程度の印刷段差に気泡が残存しないことが要求されている。
【０００９】
本発明の目的は、表面保護板と、画像表示モジュールまたはタッチパネルとの間に充填する粘着剤組成物、および該粘着剤組成物を粘着層として備えた粘着シートを提供することにある。具体的には、画像表示装置の視認性に優れ、且つ、加工容易性、携帯電話等の印刷つき表面保護板に貼り合せたときの初期密着性（タック力）が高く、印刷段差への埋め込み追従性がよく気泡が残存せず、高温および高温多湿環境下での外観や色調変化のない、耐久性および安定性に優れた特性を有する粘着剤組成物および該粘着剤組成物を粘着層として備えた粘着シートを提供することにある。
【課題を解決するための手段】
【００１０】
上述の問題点を解決するために、請求項１に係る発明の粘着剤組成物は、少なくとも、アクリル酸アルキルエステル、水酸基含有モノマー、酢酸ビニル、およびカルボキシル基含有モノマーが共重合した重合体であり、前記重合体に占める前記カルボキシル基含有モノマーの重量割合が０．０１〜１．０重量部であり、架橋剤を含有し、ボールタックが１２〜３０であることを特徴とする粘着剤組成物であることを特徴とする。
【００１１】
また、請求項２に係る発明の粘着剤組成物は、請求項１に記載の発明の構成に加えて、前記架橋剤は、キシリレンジイソシアネート系架橋剤又はヘキサメチレンジイソシアネート系架橋剤であることを特徴とする。
【００１２】
また、請求項３に係る発明の粘着剤組成物は、前記アクリル酸アルキルエステルが、ブチルアクリレートおよび２−エチルヘキシルアクリレートであり、前記重合体の重量平均分子量が２０万から１００万であることを特徴とする。
【００１３】
また、請求項４に係る発明の粘着シートは、請求項１から３のいずれかに記載の前記粘着剤組成物を粘着層として有している。
【発明の効果】
【００１４】
粘着剤組成物は、少なくとも、アクリル酸アルキルエステル、水酸基含有モノマー、酢酸ビニル、およびカルボキシル基含有モノマーが共重合した重合体であり、前記重合体に占める前記カルボキシル基含有モノマーの重量割合が０．０１〜１．０重量部であり、架橋剤を含有し、ボールタックが１２〜３０とする。このような粘着剤組成物は、印刷部分を有する表面保護板に貼り合せたときの初期密着性（タック力）が高く、印刷段差への埋め込み追従性に優れている。従って、画像表示装置における表面保護板と、タッチパネルおよび画像表示モジュールとの間に設けられる間隙に充填させる目的で粘着剤組成物が使用された場合、表面保護板の印刷部分の段差付近への気泡の混入等が少なく、表面保護板と、タッチパネルおよび画像表示モジュールとの間の間隙を良好に埋めることができる。このような粘着剤組成物が使用された粘着シートを使用することで、表面保護板と、タッチパネルおよび画像表示モジュールとの粘着加工を容易に実現することが可能となる。また、視認性がよく、高温および高温多湿環境下での外観や色調変化が生じ難い画像表示装置を作製できる。さらに、耐久性および安定性に優れた画像表示装置を作製できる。
【図面の簡単な説明】
【００１５】
【図１】粘着シート１０の物理的構成を示す断面図である。
【図２】画像表示装置１１の物理的構成を示す断面図である。
【発明を実施するための形態】
【００１６】
以下、本発明の実施の形態における粘着剤組成物７および粘着シート１０について、図面を参照して説明する。なおこれらの図面は、本発明が採用しうる技術的特徴を説明するために用いられるものであり、記載されている装置の構成などは、特に特定的な記載がない限り、それのみに限定する趣旨ではなく、単なる説明例である。
【００１７】
図１を参照し、粘着剤組成物７が使用された粘着シート１０の物理的構成について説明する。図１に示すように、粘着シート１０は、粘着剤層３と、粘着剤層３を挟み込むようにして粘着剤層３に貼付される剥離シート５および剥離シート６とから構成されている。粘着剤層３は、少なくともアクリル酸アルキルエステル、酢酸ビニル、水酸基含有モノマー、およびカルボキシル基含有モノマーが共重合した重合体であり、重合体に占めるカルボキシル基含有モノマーの重量割合が０．０１〜１．０重量部であり、架橋剤を含む粘着剤組成物７によって構成されている。
【００１８】
重合体について説明する。重合体は少なくとも、アクリル酸アルキルエステル、酢酸ビニル、水酸基含有モノマー、およびカルボキシル基含有モノマーが共重合した重合体であり、重合体に占めるカルボキシル基含有モノマーの重量割合が０．０１〜１．０重量部である。
【００１９】
アクリル酸アルキルエステルとしては、アルキル基の炭素数が１〜１０のアルキルエステルを用いることができる。例えばメチルアクリレート、エチルアクリレート、プロピルアクリレート、ｎ−ブチルアクリレート、イソブチルアクリレート、ｎ−ペンチルアクリレートおよびｎ−ペンチル基構造異性体、ｎ−ヘキシルアクリレートおよびｎ−ヘキシル基構造異性体、２−エチルヘキシルアクリレートなどが挙げられる。さらに、アルキル基の炭素数が４〜８のアクリル酸アルキルエステルを用いることが好ましい。またこれらは、一種を単独で用いても良く、二種以上を組み合わせて用いても良い。この中でも、ｎ−ブチルアクリレート、２−エチルヘキシルアクリレートを用いることが好ましい。さらに、ｎ−ブチルアクリレートと２−エチルヘキシルアクリレートとを併用すると、室温で柔軟性に優れ、かつ被着体に貼り合せる際の初期密着性（タック力）が高く、携帯電話等の表面保護板の印刷部分によって発生する段差への埋め込み追従性が良好となる点からさらに好ましい。
【００２０】
アクリル酸アルキルエステルは、固形分換算でモノマー１００重量部のうち、７９．５〜９７．５重量部の範囲で含有させる事が好ましい。７９．５重量部未満では、併用するモノマーの特徴が顕著に表れてしまい、十分な粘着性能、携帯電話等の表面保護板の印刷部分によって発生する段差への埋め込み追従性の良好な粘着剤組成物７が得られにくい。９７．５重量部を超過すると、粘着剤層３の凝集性が顕著に低下し、画像表示装置用途で求められる高温および高温多湿環境下での耐久性が得られにくくなるため好ましくない。
【００２１】
アクリル酸アルキルエステルのうち、ｎ−ブチルアクリレートと２−エチルヘキシルアクリレートの重量割合は、ブチルアクリレート：２−エチルヘキシルアクリレートが８８．５：５から５３．５：４０であることが好ましく、８３．５：１０から６３．５：３０であることがさらに好ましい。２−エチルヘキシルアクリレートの重量割合が５部を下回ると、携帯電話等の表面保護板の印刷部分によって発生する段差への埋め込み追従性の良好な粘着シートが得られにくくなるため好ましくない。２−エチルヘキシルアクリレートの割合が４０部を超過すると、粘着剤組成物７の凝集性が顕著に低下し、画像表示装置用途で求められる高温および高温多湿環境下での耐久性を持つ粘着シート１０が得られにくくなるため好ましくない。なお、残る６．５部は水酸基含有モノマー、酢酸ビニルまたはカルボキシル基含有モノマーなど、他のモノマー成分を含有させることができる。
【００２２】
水酸基含有モノマーとしては、２−ヒドロキシエチルアクリレート、２−ヒドロキシプロピルアクリレート、および４−ヒドロキシブチルアクリレートなどのヒドロキシアルキルアクリレート、およびメタクリル酸ヒドロキシアルキルエステルである２−ヒドロキシエチルメタクリレート、２−ヒドロキシプロピルメタクリレート、および４−ヒドロキシブチルメタクリレートなどを用いることが好ましい。これら水酸基含有モノマーのうち、２−ヒドロキシエチルアクリレートを前述したアクリル酸アルキルエステルと併用することがもっとも好ましい。２−ヒドロキシエチルアクリレートをアクリル酸アルキルエステルと併用することによって、前述のアクリル酸アルキルエステルとの共重合性、架橋剤との反応性が良好になり、粘着性能に優れた特性を有する粘着シート１０の粘着剤組成物７として使用できるため好ましい。
【００２３】
水酸基含有モノマーは、固形分換算でモノマー１００重量部のうち、０．５〜１５重量部の範囲で配合されることが好ましく、１．０〜１０重量部の範囲で配合されることがさらに好ましい。０．５重量部を下回ると、凝集力不足により高温または高温多湿環境下で剥離しやすくなる。また、粘着剤組成物７は軟らかくなる為、スリット加工する際に刃に粘着剤組成物７が付着しやすくなったり破断面よりはみ出してしまって周囲を汚染しやすくなり、粘着シート１０の加工時の作業性が大きく低下する場合があるため好ましくない。１５重量部を超過すると、携帯電話等の表面保護板の印刷部分によって発生する段差への埋め込み追従性が低下するため好ましくない。
【００２４】
上記したアクリル酸アルキルエステルおよび水酸基含有モノマーに、さらに酢酸ビニルをモノマーとして加え共重合させた重合体を粘着剤組成物７に含有させることで、耐久性に優れた粘着剤組成物７を得ることができる。表面保護板の印刷部分によって発生する段差、特に印刷厚みが高い段差（約２０μｍ）を埋めるためには、アクリル酸アルキルエステルと水酸基含有モノマーとが共重合した、柔軟性に優れた重合体を用いる。しかし、酢酸ビニルをモノマーとして併用しない場合、粘着剤組成物７は、貼り合わせ後、表面保護板や印刷部分から剥離しやすくなる。特に高温または高温多湿環境下では剥離する。これに対して、酢酸ビニルをモノマーとして併用することで、粘着剤組成物７の凝集性が向上し、高温または高温多湿環境下での剥離を防止できる。
【００２５】
酢酸ビニルは、固形分換算でモノマー１００重量部のうち、０．５〜１５重量部の割合で配合されることが好ましく、１．０〜１０重量部の範囲で配合されることがさらに好ましい。０．５重量部を下回ると、凝集性を付与する効果が不十分となり、高温または高温多湿環境下で剥離することがあるため好ましくない。１５重量部を超過すると、粘着シート１０を被着体に貼り合せる際の初期密着性（タック力）が低下し、携帯電話等の表面保護板の印刷部分によって発生する段差への埋め込み追従性が低下する。このため、粘着シートを表面保護板に貼り合わせ後、表面保護板が粘着シートおよび画像表示モジュールから剥離し易くなる傾向があるため好ましくない。
【００２６】
アクリル酸アルキルエステルと水酸基含有モノマーとが共重合した重合体を用いることで、柔軟性に優れ、かつ被着体に貼り合せる際の初期密着性（タック力）が高まり、携帯電話等の表面保護板の印刷部分によって発生する段差への埋め込み追従性が良好となる。また、アクリル酸アルキルエステルと水酸基含有モノマーに、さらに酢酸ビニルをモノマーとして加え共重合させた重合体とすることで、凝集力を向上させることができるため、高温および高温多湿条件下で浮きや剥れが発生しにくい、耐久性にも優れた粘着剤組成物７を得ることができる。
【００２７】
モノマー成分として、アクリル酸アルキルエステル、酢酸ビニル、および水酸基含有モノマーに加えて、カルボキシル基含有モノマーを併用することで、さらに剥離しにくい粘着シート１０を得ることができ、かつ加工性が向上できる。アクリル酸アルキルエステル、水酸基含有モノマー、および酢酸ビニルが共重合した重合体を使用した場合、粘着剤組成物７の柔軟性、印刷段差の埋め込み性および耐久性が向上するが、一方で凝集力不足により、高温または高温多湿環境下で剥離する可能性がある。また、スリッター加工や打ち抜き加工などの加工工程において、カット刃に粘着剤組成物７が付着する。さらに、粘着シート１０の破断面から粘着剤組成物７がはみ出し汚染する。このため、上述のモノマーに加えて、カルボキシル基含有モノマーを固形分換算で０．０１〜１．０重量部、好ましくは０．０２〜０．８重量部含有させ、重合体を形成させる。カルボキシル基含有モノマーを加えることにより、本発明で用いる水酸基含有モノマーと、架橋剤との反応性が触媒作用的に高まる。特に架橋剤としてイソシアネート系化合物および／またはエポキシ化合物を用いると、特に反応性が高いため、より緻密な架橋構造を形成させることができるため好ましい。従って、粘着剤組成物７の耐久性、特に高温および高温高湿環境下での浮き剥がれを抑制でき、かつ粘着シート１０の加工性を向上できる。また、通常粘着シートは、架橋反応が平衡に達するまでエージング期間を設けるが、カルボキシル基を有するモノマーを含有させた場合、架橋反応が早いためエージング温度を室温で実施できる。カルボキシル基含有モノマーを含有させないと、エージングは加温条件で実施する必要があり、例えば温度４０℃程度まで上昇させる必要があり、採算性が悪化する。
【００２８】
一般にカルボキシル基含有モノマーから得られたポリマーは、ガラス転移点（Ｔｇ）が高い（例えばポリアクリル酸のＴｇは１０６℃）。従って、カルボキシル基含有モノマーを含む粘着剤組成物７は硬くなり、段差埋め込み性が低下する傾向にある。しかしながら本発明のように、重合体を構成するモノマーとしてアクリル酸アルキルエステル、酢酸ビニル、水酸基含有モノマーを含む柔軟な粘着剤に加え、カルボキシル基含有モノマーを０．０１〜１．０重量部含有させることで、携帯電話等の表面保護板の印刷部分によって発生する段差への埋め込み追従性などの本発明の効果を阻害することなく、耐久性、高温および高温高湿条件下での浮き剥がれを防止でき、かつ室温でエージングでき、柔らかく、高いボールタックおよび粘着力を有する粘着剤でありながら、一方で高い保持力を得ることができる。このような粘着シートであれば、例えば２０μm程度の印刷段差に対しても十分に高い埋め込み性と保持力を得ることができるため好ましい。また、カルボキシル基は酸であり、高温で電子部品の特に金属部分を腐食させやすいが、本発明のごとく含有量が０．０１〜１．０重量部であれば、電子部品の特に金属部分の腐食を防止することができる。
【００２９】
カルボキシル基含有モノマーが固形分換算でモノマー１００重量部のうち、１．０重量部を超過すると、スリッター加工や打ち抜き加工などの加工工程におけるカット刃への粘着剤組成物７の付着や、粘着シート１０の破断面から粘着剤組成物７がはみ出し汚染する不具合が低減する。しかしながら一方で、得られる粘着剤組成物７が硬くなり、段差埋め込み性が低下しやすいだけでなく、高温および高温多湿条件下での耐久性が悪化し、本発明の効果が得られない。加えて高温環境下において電子部品の特に金属部分を腐食させる。カルボキシル基を有するモノマーが０．０１重量部を下回る、特に無配合であると、柔らかく、高いボールタックおよび粘着力を有する粘着剤が得られるため、粘着剤組成物７の段差埋め込み性が良好となる。一方で保持力および耐久性に劣る。加えて、本発明で用いる水酸基含有モノマーと架橋剤との化学反応を触媒作用的に高める効果が得られにくく、架橋反応が平衡に達し粘着物性が安定化するまでのエージング期間が長くなるため、加温して架橋反応を促進する必要がある。たとえば生産性の観点から、エージング期間は２３℃で７日間以内であることが望ましいが、０．０１重量部を下回ると、２３℃で７日間経過後も架橋反応が平衡に達しない。このため、剥離シートを剥離した際、粘着剤層３が破断する不具合が発生する可能性があり、エージング期間を延長するか、または加温することが必要となる。
【００３０】
カルボキシル基を有するモノマーとしては、不飽和脂肪族カルボン酸であるアクリル酸、メタクリル酸、マレイン酸、フマル酸、およびイタコン酸等の公知のものを使用することができるが、前述のアクリル酸アルキルエステルおよび水酸基含有モノマー、酢酸ビニルとの共重合性が良好な、アクリル酸が好ましい。
【００３１】
上記したアルキルエステル、水酸基含有モノマー、酢酸ビニルおよびカルボキシル基含有モノマー以外にも、有機溶剤中でラジカル共重合できる、一般に粘着剤として用いられるモノマー成分を併用することができる。このようなモノマー成分としては、メタクリル酸アルキルエステル、アクリルアマイド、アクリロニトリル、およびスチレン等の芳香環を有するモノマーが挙げられる。
【００３２】
上述のとおり、重合体の基となるモノマーとして少なくとも、アクリル酸アルキルエステル、水酸基含有モノマー、酢酸ビニル、カルボキシル基含有モノマーを併用し、かつカルボキシル基含有モノマーを０．０１〜１．０重量部含有させると、柔軟性に優れ、かつ被着体に貼り合せる際の初期密着性（タック力）が高まり、携帯電話等の表面保護板の印刷部分によって発生する段差への埋め込み追従性のよい粘着剤組成物７および粘着シート１０が得られる。加えて、イソシアネート系架橋剤および／またはエポキシ系架橋剤と、水酸基含有モノマーとの反応性が触媒作用的に高まり、より緻密な架橋構造を形成させる。このため、粘着剤組成物７の高温および高温多湿条件下での耐久性、粘着シート１０の加工性を向上させやすいため好ましい。さらに、粘着シート１０の調製後、架橋反応が平衡に達するまでのエージング期間を短縮するか、加温せずに室温でエージングすることができる。これら成分の含有割合は、固形分換算でモノマー１００重量部のうち、アクリル酸アルキルエステルを粘着剤１００重量部に対して固形分換算で７９．５〜９７．５重量部、水酸基含有モノマーを０．５〜１５重量部、酢酸ビニルを０．５〜１５重量部、カルボキシル基含有モノマーを０．０１〜１．０重量部として共重合体を得ることが好ましい。
【００３３】
本発明にて用いる重合体の製造方法について説明する。重合体は、各種公知の方法により製造することができる。例えば、バルク重合法、溶液重合法、懸濁重合法等のラジカル重合法を適宜選択することができる。重合開始剤としては、アゾビスイソブチロニトリル（ＡＩＢＮ）等のアゾ系重合開始剤、過酸化ラウロイル、過酸化ベンゾイル（ＢＰＯ）等のパーオキサイド化合物、ベンゾフェノン等のベンゾフェノン系開始剤、２−メチルチオキサントン等のチオキサントン系開始剤、ベンゾインエチルエーテル等のベンゾインエーテル系開始剤等を使用することができる。これらのうち特に、重合性などの観点から、アゾビスイソブチロニトリル等のアゾ系重合開始剤が好ましい。そして、上記方法により製造した重合体をトルエン、酢酸エチル、メチルエチルケトン等の溶剤に溶解させることによって、重合体溶液が調製される。
【００３４】
重合体の重量平均分子量（Ｍｗ）は特に制限されるものではないが、好ましくは２０万〜１００万、さらに好ましくは３５万〜６０万である。分子量が２０万未満の場合、携帯電話、携帯端末、タッチパネル等、高温高湿など過酷な使用環境が想定される画像表示装置として用いた場合、粘着剤層３に発泡、浮き、剥れが生じやすくなるため好ましくない。また、保持力も低下しやすい。さらに、構成部材に貼り合せた後、はみ出し、ずれ等が発生しやすい。分子量が１００万を超えると、表面保護板への初期密着性が低下し、気泡が残存しやすくなるため好ましくない。なお本明細書において、重量平均分子量（Ｍｗ）はゲルパーミエーションクロマトグラフィー（ＧＰＣ法）により測定したポリスチレン換算の値とする。なお、後述する貯蔵弾性率は、重合体の重量平均分子量によっても調整が可能である。
【００３５】
上述の重合体溶液には、上述の各成分以外に、必要に応じて、粘着付与剤、シランカップリング剤、着色剤、可塑剤、充填剤、帯電防止剤、酸化防止剤、紫外線吸収剤等の添加剤を、本発明の効果を阻害しない範囲内で適宜添加してもよい。
【００３６】
上述の重合体溶液に添加される架橋剤について説明する。粘着剤組成物７の溶液（以下「粘着剤溶液」という。）は、上述の重合体溶液に架橋剤が添加されることによって作成される。本発明に使用される架橋剤としては、１分子中にイソシアネート基を２つ以上有する化合物であるイソシアネート系架橋剤、あるいは１分子中にエポキシ基を２つ以上有する化合物であるエポキシ系架橋剤が挙げられる。
【００３７】
イソシアネート系架橋剤には、ヘキサメチレンジイソシアネート（以下、「ＨＤＩ」と表記する）、トリメチロールプロパンヘキサメチレンジイソシアネート（以下、「ＨＤＩ−ＴＭＰ」と表記する）などのＨＤＩ系イソシアネート架橋剤、トリレンジイソシアネート（以下、「ＴＤＩ」と表記する）、トリメチロールプロパントリレンジイソシアネート（以下、「ＴＤＩ−ＴＭＰ」と表記する）などのＴＤＩ系イソシアネート架橋剤、キシリレンジイソシアネート（以下、「ＸＤＩ」と表記する）、トリメチロールプロパンキシリレンジイソシアネート（以下、「ＸＤＩ−ＴＭＰ」と表記する）などのＸＤＩ系イソシアネート架橋剤、ｏ−トルイジンイソシアネート、イソホロンジイソシアネート、４−４′−ジフエニルメタンジイソシアネート、ナフチレン−１，５−ジイソシアネート、トリフエニルメタントリイソシアネート等のイソシアネート類、イソシアネート類とポリアルコールとの生成物、イソシアネート類の縮合によって生成したポリイソシアネート等を使用することができる。このなかでもＸＤＩ−ＴＭＰおよびＨＤＩ−ＴＭＰを用いると、得られる粘着剤組成物７を高温、高温多湿環境下に静置しても、粘着剤組成物７に黄変などの色調変化が発生しにくい。従って、耐久性に優れた携帯電話の構成部材間の隙間を埋める用途に適した粘着シート１０を作製できる。
【００３８】
架橋剤としては、イソシア系架橋剤以外にもエポキシ系架橋剤を用いることができ、必要に応じて併用することができる。エポキシ系架橋剤としては、エピクロルヒドリン型のエポキシ樹脂、エチレングリコールグリシジルエーテル、ポリエチレンジグリシジルエーテル、トリメチロールプロパンジグリシジルエーテル、グリセリンジグリシジルエーテル、1,3−ビス（N,N−ジグリシジルアミノメチル）シクロヘキサン、N,N,N’,N’−テトラグリシジル−m−キシリレンジアミン、N,N,N’,N’−テトラグリシジルアミノフェニルメタン、等のエポキシ系化合物が挙げられる。このなかでもN,N,N’,N’-テトラグリシジルアミノフェニルメタンを用いると、得られる粘着剤組成物７を高温、又は高温多湿環境下に静置しても、粘着剤組成物７に黄変などの色調変化が発生しにくい。従って、耐久性に優れ、携帯電話の構成部材間の隙間を埋める用途に適した粘着シート１０を作製できる。
【００３９】
本発明では、少なくともアクリル酸アルキルエステル、酢酸エチル、水酸基含有モノマー、およびカルボキシル基含有モノマーが共重合した重合体と、系架橋剤とを含有する。架橋剤としてエポキシ系架橋剤を単独で用いた場合、イソシアネート系架橋剤を単独で使用した場合や、イソシアネート系架橋剤とエポキシ系架橋剤とを併用した場合と比べて、一般に反応性が低い。このため、得られる粘着剤組成物７の架橋密度は低くなりやすく、すなわち凝集力が低下しやすい。従って、構成部材に貼り合せた後、粘着剤組成物７のはみ出しやずれ等が発生しやすく、高温または高温多湿環境下で剥離しやすくなるため、本発明の用途に使用しにくい傾向がある。しかし、エポキシ系架橋剤は高温又は高温多湿環境下において黄変などの色調変化が発生しにくいため、本発明の粘着シート１０用途に好適に使用できる利点がある。そこで本発明においては、エポキシ系架橋剤を用い、さらに剥離しにくいＸＤＩ系および／またはＨＤＩ系イソシアネート系架橋剤を併用することが好ましい。これによって、特に高温又は高温多湿環境下における気泡、浮き、剥れの発生なく、かつ粘着剤組成物７の色調変化を抑制でき、粘着物性および保持力に特に優れた粘着シート１０を得ることができる。エポキシ系架橋剤とＴＤＩ系イソシアネート架橋剤を併用しても、高温多湿環境下では剥離しやすいため好ましくない。
【００４０】
重合体と架橋剤との配合割合は特に限定されるものではないが、重合体の分子間架橋を調整することにより、粘着性能や貯蔵弾性率、埋め込み性、耐久性の調整を行うことができる。表面保護板の印刷段差埋め込み性、貯蔵弾性率、粘着物性、および耐久性の面で優れた特性を確保する観点から、架橋剤添加量は、重合体１００重量部に対して、固形分換算で０．０５〜５．０重量部、更には０．１〜３．０重量部含有することが好ましい。０．０５重量部未満では、凝集力不足のため軟らかくなり保持力と耐久性が低下しやすい。加えてシート状加工時に端面より粘着剤組成物７のはみ出しが生じやすく、ＬＣＤや有機ＥＬ等の画像表示モジュールの発熱により粘着剤組成物７のはみ出しが発生しやすくなる。５．０重量部を超えると、粘着力が大きく低下し、段差埋め込み性が低下しやすいだけでなく、高温又は高温多湿環境下での外観や黄変などの色調変化が生じる可能性がある。
【００４１】
なお、ＴＤＩ系架橋剤を用いる場合は黄変しやすいため、粘着剤１００重量部に対して０．１重量部以上３．０重量部以下、更には０.１５重量部以上２．０重量部以下とすることが好ましい。０．１重量部を下回ると凝集力不足であり耐久性が悪くなりやすいため好ましくなく、３．０重量部を超過すると黄変しやすいため好ましくない。また、ＴＤＩ系架橋剤を用いる場合は、カルボキシル基含有モノマーを０．５質量部以下とすると、黄変化しにくい粘着シートが得られるため好ましい。
【００４２】
本発明においては、必要に応じて、架橋剤としてイソシアネート系架橋剤およびエポキシ系架橋剤以外の架橋剤、たとえばアルミニウム、鉄、銅、亜鉛、スズ、チタン、ニッケル、アンチモン、バナジウム、クロム、ジルコニウム等の多価金属元素にアセチルアセトン、アセト酢酸エチル等が配位した金属キレート化合物、金属塩、金属アルコキシド、アルデヒド系、非アミノ樹脂系アミノ化合物、尿素系、メラミン系、アジリジン系などを併用することができる。
【００４３】
架橋反応は、剥離シートへ粘着剤溶液を塗工した後、乾燥させる際の温度および時間により制御可能である。架橋温度は、粘着剤組成物７の種類に応じて適宜に調整されるが、一般的には７０〜１５０℃が好ましい。また、架橋時間は一般的には１〜５分程度で終結させることが好ましい。
【００４４】
粘着剤組成物７を作製する場合、シランカップリング剤を上述の重合体に含有させることができる。シランカップリング剤を含有させることで、ガラス基材などシリカ成分を含む基材と粘着剤組成物７との密着力を増加させ、高温環境下における粘着力、耐久性を向上させやすい。シランカップリング剤としては、メタクリロキシプロピルトリメトキシシラン、３−メタクリロキシプロピルメチルジメトキシシラン等のメタクリロキシ系、３−グリシドキシプロピルトリメトキシシラン、３−グリシドキシプロピルメチルジメトキシシラン、２−（３,４−エポキシシクロヘキシル）エチルトリメトキシシラン等のエポキシ系、３−メルカプトプロピルトリメトキシシラン、３−メルカプトプロピルトリエトキシシラン等のメルカプト系、ビニルトリメトキシシラン、ビニルトリエトキシシラン等のビニル系、３−アミノプロピルトリメトキシシラン、N−（２−アミノエチル）３−アミノプロピルトリメトキシシラン、N−（２−アミノエチル）−３アミノプロピルメチルジメトキシラン等のアミノ系がある。この中でも、３−グリシドキシプロピルトリメトキシシランを用いると、特に、表面保護板やタッチパネルの基材としてガラスなどシリカ成分を含む基材や、液晶モジュールの表層に偏光板が使用された場合において、高温環境下における粘着物性や耐久性に特に優れるだけでなく、印刷が２０μｍと厚く印刷段差が大きくても、段差に追従できる埋め込み性を有する粘着剤組成物７、および粘着シート１０を得やすいため好ましい。
【００４５】
重合体とシランカップリング剤の配合割合は特に限定されるものではないが、ガラスなどシリカ成分を含む基材や、液晶モジュールの表層にある偏光板との接着力を増加させ、高温環境下における粘着力、耐久性を向上させるためには、重合体１００重量部に対して、固形分換算で０．０５重量部以上２．０重量部以下、更には０．１重量部以上１．０重量部以下が好ましい。０．０５重量部未満では耐久性が低下しやすく、２．０重量部を超過すると耐久性の低下や剥離力の上昇等の不具合を生じやすくなりやすい。
【００４６】
上述のようにして作成される粘着剤溶液には、画像表示装置として色調微調整等の要求が生じた場合、必要に応じて染料、顔料等の着色剤が加えられる。染料としては、塩基性染料、酸性染料、直接染料、酸性媒染染料、または媒染染料から選択された１種以上を使用することができる。染料の分類は様々であり、化学構造による分類としては、アゾ染料アントラキノン染料、トリフェニルメタン染料、ピラゾロン染料、スチルべン染料、ジフェニルメタン染料、アゾメチン染料、キサンテン染料、アリザリン染料、アクリジン染料、キノンイミン染料（アジン染料、オキサジン染料、チアジン染料）、シアニン染料、キノリン染料、チアゾール染料、メチン染料、ニトロ染料等が挙げられる。また顔料としては、例えば、アゾ顔料、アントラキノン顔料、インジゴ顔料、チオインジゴ顔料、ぺリレン・ぺリノン顔料、キナクリドン顔料、ジオキサジン顔料、キノフタロン顔料、イソインドリノン顔料、ピロール系顔料、フタロシアニン顔料、アニリンブラック顔料、カーボンブラック顔料などの有機顔料、酸化チタン系顔料、酸化鉄系顔料などの金属酸化物系顔料、クロム酸塩系顔料、硫化物系顔料、ケイ酸塩系顔料、炭酸塩系顔料、フェロシアン化合物などの無機顔料が挙げられる。顔料は、平均粒子径が０．０３〜０．３０μｍであるものを使用することが好ましい。所望の貯蔵弾性率が得られ、粘着剤層３中に均一に分散させることができるからである。これら染料、顔料等の着色剤のうち何れか一種或いは二種以上を適宜組み合わせて用いることができる。組み合わせる着色剤の配合比によって、色調を調整することができる。
【００４７】
染料、顔料等の着色剤は特に限定されないが、例えば、重合体１００重量部に対して、着色剤が固形分換算で０．１〜１０重量部程度添加される。これによって、表面保護板、タッチパネルおよび画像表示モジュールへの接着力の低下、表面保護板の印刷段差への埋め込み適性、高温環境下にさらされた後の視認性および高温高湿環境下での耐久性等の優れた特性を損なうことなく、光透過性能を維持しながら画像表示装置として要求のある色調に適宜補正することができる。
【００４８】
粘弾性試験により得られる貯蔵弾性率は、主成分である上述の重合体に依存する。表面保護板の印刷段差埋め込み性、粘着性能および高温高湿環境下における耐久性および透明性と黄変などの色調変化の面で優れた特性を確保するために、アルキルエステルおよび水酸基を有するモノマーを含む重合体のほか、架橋剤を所定の範囲内で適宜調整することで、貯蔵弾性率を設定することができる。
【００４９】
以上説明したように、重合体の基となるモノマーとして、アクリル酸アルキルエステルおよび水酸基含有モノマー、酢酸ビニルおよびカルボキシル基含有モノマー０．０１〜１．０重量部を併用し、かつ、架橋剤含有する。好ましくは、架橋剤としてＸＤＩ系またはＴＤＩ系のイソシアネート架橋剤を使用し、さらに好ましくはアクリル酸アルキルエステルとしてブチルアクリレートおよび２−エチルヘキシルアクリレートを使用し、重合体の重量平均分子量を２０万から１００万とすることにより、例えばガラス基材に対する埋め込み性、粘着物性（タック性、粘着力および保持力）、耐久性、加工性および透明性が高く、黄変などの色調変化が少ない、優れた粘着剤組成物７および粘着シート１０を得ることができる。
【００５０】
特に、固形分換算でモノマー１００重量部のうち、アクリル酸アルキルエステルを７９．５〜９７．５重量部、水酸基含有モノマーを０．５〜１５重量部、酢酸ビニルを０．５〜１５重量部、カルボキシル基含有モノマーを０．０１〜１．０重量部から重合体を形成させる。架橋剤は、重合体１００重量部に対して、固形分換算で０．０５重量部から５．０重量部、さらに好ましくは０．１重量部から３．０重量部含有させる。より好ましくは、架橋剤としてＸＤＩ系および／またはＨＤＩ系のイソシアネート系架橋剤を用いる。これによって、印刷部分を含む表面保護板に対する埋め込み性、粘着物性（粘着力および保持力）、耐久性、加工性および透明性が高く、黄変などの色調変化が少ない、優れた粘着剤組成物７および粘着シート１０が得られやすいため好ましい。
【００５１】
このようにして得られた粘着シート１０は、特に印刷段差（印刷厚み：２０μｍ程度）を有する、ガラス基材などシリカ成分を含む基材からなる表面保護板などに対しても、充分に高い埋め込み性を得ることができる。また、粘着物性（タック性、粘着力および保持力）、耐久性、加工性および透明性が高く、黄変などの色調変化が少ないため好ましい。
【００５２】
剥離シート５および剥離シート６について説明する。剥離シート５および剥離シート６としては、ポリエチレン、ポリプロピレン、エチレン−酢酸ビニル共重合体、エチレン−ビニルアルコール共重合体、ポリエチレンテレフタレート等の合成樹脂フィルム、ゴムシート、発泡シート、金属箔、紙、不織布又はこれらのラミネート体等からなる適当な薄葉体を用いることができる。剥離シート５および剥離シート６の表面には、粘着剤層３からの剥離性を高めるため、必要に応じてシリコーン処理、長鎖アルキル処理、フッ素処理等の剥離処理が施されていてもよい。剥離シート５および剥離シート６の剥離性は、剥離処理に用いる薬剤の種類、および塗工量のパラメータを調節することにより制御することができる。
【００５３】
粘着剤層３の形成方法について説明する。粘着剤層３の形成方法は特に限定されることなく、例えば、上記のようにして作成された粘着剤溶液を、グラビア印刷法、スプレー法、ディッピング法、ロールコータ法、ダイコーター法等公知の方法で剥離シート５に塗工する。乾燥後、剥離力の異なる剥離シート６と貼り合わせる。これによって、芯材なしの両面粘着シートである粘着シート１０を作成することができる。
【００５４】
粘着剤層３の厚さは５０μｍ以上５００μｍ以下であることが好ましく、１００μｍ以上５００μｍ以下であることがより好ましい。５０μｍ未満では、段差が１０μｍ以上、特に２０μｍ以上である印刷部２（図２参照、後述）が表面保護板１（図２参照、後述）に印刷され形成されている場合、埋め込み性が低下したり、粘着力や保持力不足により意図しない剥離、剥がれが発生しやすい。５００μｍを超えると、粘着剤層３の光透過性の低下や、加工時における粘着剤組成物７のはみ出しが発生しやすくなる。
【００５５】
粘着シート１０は、連続生産における作業効率の面から、好適にはロール状に生産される。その後、打ち抜き加工、レーザーカット加工などの手法によって、携帯電話、携帯端末、タッチパネル等に用いられる画像表示装置へ組み込むための所定の形状に成形することができる。
【００５６】
粘着シート１０の使用形態について説明する。図２は、粘着シート１０が画像表示装置１１に適用された場合の断面構成を示している。図２に示すように、画像表示装置１１は、画像表示モジュール４と、画像表示モジュール４における像が表示される側（図２中上側）に配置される表面保護板１とから構成されている。粘着剤組成物７は、画像表示モジュール４と表面保護板１とで挟まれる部分に充填される。なお、表面保護板１における画像表示モジュール４に近接する面（粘着剤組成物７と接する面）側には、印刷部２が印刷されている。印刷部２は例えば、画像表示装置１１の表示部に額縁状の外周枠を形成させる場合に、表面保護板１に印刷される。印刷部２は所定の厚さ（１０μｍ程度〜２０μｍ程度）を有している。尚図２には記載されていないが、表面保護板１と画像表示モジュール４の間にタッチパネルを組み込んだ構成であってもよい。この場合、表面保護板１とタッチパネルの間の隙間や、タッチパネルと画像表示モジュール４の間の隙間にも本発明の粘着シート１０を適用することができる。
【００５７】
表面保護板１について説明する。表面保護板１の材質および形状は、光透過性のあるシート状または板状成形体であれば特に限定はない。具体的には、ポリエチレンテレフタレート（ＰＥＴ）樹脂、ポリメタクリル酸メチル（ＰＭＭＡ）樹脂、ポリカーボネート（ＰＣ）樹脂、トリアセチルセルロース（ＴＡＣ）樹脂、ポリビニルアルコール（ＰＶＡ）樹脂、ノルボルネン系樹脂、シクロオレフィン（脂環）樹脂等の透明樹脂、ポリエチレン樹脂、ポリプロピレン樹脂、シリコーン樹脂等の半透明樹脂からなる群のうちの少なくとも一種を主成分としてなる合成樹脂類、あるいはソーダライムガラス、無アルカリガラス、強化ガラス、耐熱ガラス等の無機材料が使用可能である。軽量化、薄型化の観点より、透明樹脂や半透明樹脂のような樹脂材料が好ましい。成形加工性や耐久性などの観点から、ＰＭＭＡ樹脂、ＰＣ樹脂やソーダライムガラス、無アルカリガラス、強化ガラスであることが特に好ましい。
【００５８】
表面保護板１としては、厚さが０.５〜２.０ｍｍのガラス板、厚さが１２〜３００μｍのシート状成形体、厚さが０．３〜１０．０ｍｍの板状成形体等を用いることが可能である。特に、厚さが３８〜３００μｍのシート状成形体が好ましい。または、厚さが０．３〜３．０ｍｍ、特に厚さが０．８ｍｍ以上１．２ｍｍ以下の板状形成体が好ましい。
【００５９】
また、本発明に支障のない限り、表面保護板１の表層に防眩層、反射防止層、帯電防止処理層、ハードコート層、防汚層、抗菌層等の機能層の形成、あるいは光学機能層をコーティングしたフィルムを、粘着剤組成物７を介して貼合することが可能である。この場合、機能層や光学機能層等と他層との密着性を向上させるために、コロナ処理、アルカリ処理、プラズマ処理、易接着樹脂層コート処理等の表面処理を施してもよい。
【００６０】
近年の携帯電話、携帯端末、タッチパネル等に用いられる画像表示装置の表面保護板１には、装飾性を目的に印刷部２が設けられることがある。従来よりも光透過性を抑える目的で、印刷部２の印刷厚みは従来の１０μｍ程度から２０μｍ程度と厚くなる傾向にある。従って、２０μｍ程度の印刷段差に対して粘着シート１０が適用された場合に、気泡が残存しないこと、および高温および高温多湿環境下において２０μｍの印刷段差から剥離しない程度の粘着力を維持できること等が必要とされている。
【００６１】
画像表示モジュール４について説明する。画像表示モジュール４としては、液晶方式、有機ＥＬ方式等、様々な方式の画像表示モジュールが使用可能である。
【００６２】
画像表示モジュール４のうち、粘着剤組成物７と接する面には、ポリエチレンテレフタレート（ＰＥＴ）樹脂、ポリメタクリル酸メチル（ＰＭＭＡ）樹脂、ポリカーボネート（ＰＣ）樹脂、トリアセチルセルロース（ＴＡＣ）樹脂、ポリビニルアルコール（ＰＶＡ）樹脂、ノルボルネン系樹脂、シクロオレフィン（脂環）樹脂等の透明樹脂からなる機能性フィルムの樹脂層、または、アクリル樹脂やポリウレタン樹脂等からなる易接着コート層、導電コート層などの特殊コート層が配置される。
【００６３】
粘着シート１０を使用して画像表示装置１１が作製される場合の作製方法について説明する。粘着シート１０のうち剥離シート６が剥がされる。次いで、粘着剤層３のうち、剥離シート６が剥がされることによって露出した状態となっている面が、画像表示モジュール４に貼付される。次いで、粘着剤層３から剥離シート５が剥がされる。次いで、粘着剤層３のうち、剥離シート５が剥がされることによって露出した状態となっている面に、表面保護板１が貼付される。上述のようにして、画像表示モジュール４と表面保護板１とが貼合されることによって、画像表示装置１１が作成される。
【００６４】
上述の作成工程は真空環境下で行われることが好ましく、これによって、粘着剤組成物７の発泡、剥離、浮きなどの発生を抑制することができる。また、粘着剤組成物７によって画像表示モジュール４と表面保護板１とを貼り合せた場合、貼り合せ後、加熱加圧処理が行われる。これによって、貼合での粘着剤組成物７の発泡、剥離などの発生を抑えることができる。また、高温多湿状態（例えば６０℃９５％ＲＨ、１６８時間放置）における耐久性を高めることができる。
【００６５】
以上説明したように、粘着シート１０は、画像表示モジュール４と表面保護板１との間（またはこれらとタッチパネルとの間）の間隔に充填される目的で使用されることにより、高温および高温高湿環境下において優れた耐久性を示す。これによって、表面保護板１と画像表示モジュール４とを良好に粘着させることが可能となる。また、粘着剤組成物７が表面保護板１に加わった衝撃を良好に吸収するので、画像表示モジュール４に衝撃が伝わってしまうことを防止することが可能となる。また、粘着シート１０を使用して表面保護板１と画像表示モジュール４とを貼合できるので、容易に画像表示装置１１を作成することができるとともに、粘着剤組成物７内への気泡の混入を防ぐことが可能となる。さらに、粘着剤組成物７は、高い透明性を示すので、画像表示モジュール４に表示される画像の視認性を良好とすることが可能となる。
（実施例１）
【００６６】
実施例および比較例を挙げて、本発明をより詳細に説明する。しかしながら本発明は、これらによって限定されるものではない。以下、１．評価試料詳細、２．評価方法、３．評価結果の順に説明する。
１．評価試料詳細
【００６７】
はじめに、粘着剤溶液の調整方法について説明する。重合体の基となるモノマーを、表１および表２に記載の種類および重量部に基づいて配合した。配合したモノマーに、重合開始剤としてアゾビスイソブチロニトリル（ＡＩＢＮ）０．６重量部を加えて共重合させた。次に、共重合によって生成した重合体３０重量部を、溶媒７０重量部（トルエン２０重量部と酢酸エチル５０重量部を混合した溶媒）へ溶解させた。結果、固形分４５重量％の重合体溶液を得た。其々の重量平均分子量（Ｍｗ）は、表１および表２記載の通りとなった。次いで、得られた重合体溶液に対し、表３および表４記載の種類および量の架橋剤およびシランカップリング剤を加え、粘着剤溶液とした。
【００６８】
アクリル酸アルキルエステルとして、メチルアクリレート（ＭＡ）、ｎ−ブチルアクリレート（ＢＡ）、２−エチルヘキシルアクリレート（２ＥＨＡ）、メタクリル酸メチル（ＭＭＡ）を使用した。水酸基含有モノマーとして、２−ヒドロキシエチルアクリレート（２ＨＥＡ）を使用した。また酢酸ビニル（ＶＡｃ）を使用した。カルボキシル酸基含有モノマーとして、アクリル酸（ＡＡ）を使用した。
【００６９】
イソシアネート系架橋剤として、トリメチロールプロパンキシリレンジイソシアネート（ＸＤＩ−ＴＭＰ）（タケネートＤ１１０Ｎ、三井武田ケミカル社製）（表中では「ＸＤＩ系」と表記）、トリメチロールプロパントリレンジイソシアネート（ＴＤＩ−ＴＭＰ）（コロネートL、日本ポリウレタン工業社製）（表中では「ＴＤＩ系」と表記）、トリメチロールプロパンヘキサメチレンジイソシアネート（ＨＤＩ−ＴＭＰ）（コロネートＨＬ、日本ポリウレタン工業社製）（表中では「ＨＤＩ系」と表記）を使用した。エポキシ系架橋剤として、N,N,N’,N’-テトラグリシジルアミノフェニルメタン（テトラッドＸ、三菱ガス化学社製）を使用した。シランカップリング剤として、３−グリシドキシプロピルトリメトキシシラン（ＫＢＭ−４０３、信越化学社製）を使用した。
【００７０】
粘着シート１０の製造方法について説明する。片面にシリコーン樹脂を塗布した厚さ７５μｍのＰＥＴフィルムからなる剥離シート５を用意した。次いで、剥離シート５のうちシリコーン樹脂塗布面上に、上述において調製した粘着剤溶液を塗布し、１００℃にて３分間乾燥処理を施した。これによって、乾燥後の厚さ１００μｍの粘着剤層３を形成させた。
【００７１】
次いで、厚さ３８μｍのＰＥＴフィルムからなる剥離シート６を、粘着剤層３のうち剥離シート５が貼付されている側と反対側の面に貼合し、２３±２℃、５０±５％で１週間以上エージングした。なお剥離シート５および６の剥離力の関係が、「剥離シート５＞剥離シート６」となるように剥離剤の種類を選定した。このようにして評価用の粘着シート１０を得た。但し、カルボキシル基含有モノマーを含有しない比較例４は、架橋反応が進みにくいため、４０±２℃に加温して３日間以上エージングした。なお、エージング期間はちょうど１週間（３日間）である必要はなく、１週間（3日間）以上であれば特に期間は問わない。
【００７２】
【表１】
2011168658.tif 000003
【００７３】
【表２】
2011168658.tif 000004
【００７４】
【表３】
2011168658.tif 000005
【００７５】
【表４】
2011168658.tif 000006
２．評価方法および評価結果
【００７６】
以上のようにして作成した粘着シート１０（実施例１〜２９、比較例１〜５）およびこれらを構成する粘着剤組成物７について、（１）粘着物性（ボールタック、粘着力、保持力）（２）貯蔵弾性率（３）埋め込み性（４）耐久性（外観、色調変化）について評価を行った。測定および評価方法の詳細について、以下に示す。
（１）粘着物性
（１−ａ）ボールタック
【００７７】
ＪＩＳ  Ｚ  ０２３７（１９８０年制定（２０００改訂））傾斜式ボールタック試験に準拠した。３０度の傾斜板に試験片を貼り付け、この試験片表面にボールを転がした。測定部内で停止する最大のボールナンバーをボールタックの値とした。結果を表５および表６に示す。
【００７８】
ボールタックが１２以上の場合、印刷段差つき表面保護板と画像表示モジュールを貼りあわせた際、印刷段差部分の密着性は良好であり、気泡のかみ込みが少なくなる。特に、ボールタックが１８以上では、印刷段差部分の高さが２０μｍであっても良好に密着する。但し、ボールタックが３０を超過すると、シート状に加工する際、端部より粘着剤組成物７のはみ出しが生じやすくなる。また、画像表示装置内部の熱により粘着剤組成物７のはみ出しが発生し易くなる。ボールタックが１２未満の場合、そもそも粘着性が低いため浮き剥がれが発生しやすくなる。
（１−ｂ）粘着力
【００７９】
ＪＩＳ  Ｚ  ０２３７（１９８０年制定（２０００改訂））１８０度引き剥がし粘着力試験に準拠した。剥離シート５，６を剥離し、片面に１００μｍ厚のＰＥＴフィルムに貼りあわせ、２５ｍｍ幅に切り出したものを試験片とした。粘着剤組成物７が露になっている側をソーダライムガラス板（以下、単に「ガラス板」と表記する。）に圧着し、２４時間後の粘着力を測定した。結果を表５および表６に示す。
【００８０】
粘着力が７Ｎ／２５ｍｍ以下では、高温および高温多湿下で表面保護板の印刷段差部分からの剥がれが発生し易くなる。
（１−ｃ）保持力
【００８１】
ＪＩＳ  Ｚ  ０２３７（１９８０年制定（２０００改訂））保持力試験に準拠した。剥離シート６を剥離し、片面に１００μｍ厚のＰＥＴフィルムに貼りあわせたものを試験片とした。ＰＥＴフィルムおよび粘着剤層３、剥離シート５からなる試験片の剥離シート５を剥離し、粘着剤層３が２５ｍｍ×２５ｍｍの面積でＳＵＳ３０４板に接するように圧着した。温度４０℃湿度６５％環境下にてＳＵＳ３０４板と試験片が垂直に垂れ下がるようにし、試験片の端部に１ｋｇの荷重をかけ、１７時間後のずれた距離、又は試験片から落下するか否かを測定した。結果を表５および表６に示す。試験片から落下した場合、「×」と表記した。
【００８２】
１７時間後のずれが３ｍｍ以上であるか、又は１７時間内に落下した場合は、画像表示装置として要求される高温および高温多湿下において保持力が低下する。
（２）貯蔵弾性率
【００８３】
粘着剤組成物７の粘弾性体としての特性を評価する目的で、粘着剤組成物７の貯蔵弾性率を測定した。粘弾性測定装置（日本シーベルヘグナー社製、品番：ＭＣＲ３０１）を使用し、各試料に用いた粘着剤組成物７の２５℃、１Ｈｚにおける貯蔵弾性率（Ｇ´）を測定した。結果を表５および表６に示す。
【００８４】
貯蔵弾性率が９．０×１０４以下の場合、印刷段差つき表面保護板と画像表示モジュールを貼りあわせた際、印刷段差部分の密着性が良好であり、気泡のかみ込みが少なくなる。さらに貯蔵弾性率が５．０×１０４以下の場合、印刷段差が２０μｍであっても気泡のかみ込みが少なくなる。一方、貯蔵弾性率が９．０×１０４を超過した場合、印刷段差部分への追従性が劣るため、気泡をかみ込みやすくなる。
（３）埋め込み性
【００８５】
額縁状の印刷部２が印刷された表面保護板１（材質：ソーダライムガラス、寸法：５２ｍｍ×７４ｍｍ）に、剥離シート５を剥離することで露になった粘着剤組成物７を貼合した。剥離シート６を剥離し、印刷の施されていないガラス板を貼合した。貼付直後の状態と、加熱加圧処理（５０℃、５気圧、３０分間）を施した後の状態とを、拡大顕微鏡（ＶＨ−６３００、キーエンス社製）で１００倍に拡大して観察した。目視で気泡混入、浮き、剥れが発生しているか否かを判断した。結果を表５および表６に示す。印刷部２の厚さが異なる二種類の表面保護板１（厚さ１０μｍ、および２０μｍ（幅５ｍｍ共通））を使用した。
【００８６】
表５および表６のうち「○」は、貼付直後および加圧後のいずれの状態においても、気泡混入、浮き、剥れが発生しないことを示している。「△」は、貼付直後の状態において、気泡混入、浮き、剥れが発生し、加熱加圧処理後の状態において、気泡混入、浮き、剥れが発生しないことを示している。「×」は、貼付直後の状態および加熱加圧処理後の状態のいずれも、気泡混入、浮き、剥れが発生したことを示している。
（４）耐久性（外観、色調変化）
【００８７】
作成した試料における耐久性を確認した。粘着剤組成物７の両面に、印刷が施されていない表面保護板１（材質：ガラス板）を貼り合せた。この試料を、（Ａ）温度８５℃、湿度０％、（Ｂ）温度６０℃、湿度９５％に保たれた恒温恒湿槽内に入れ、１，０００時間放置した。その後、外観および色調変化を評価した。
（４−ａ）外観
【００８８】
外観評価は、所定の温度および湿度で１，０００時間放置した試料について、目視で気泡、浮き、剥れが発生しているか否か評価した。結果を表５および表６に示す。表５および表６のうち「○」は、気泡発生、浮き、剥れの発生がないことを示している。「△」は気泡の発生が認められたが、浮き、剥れがなく実使用可能であることを示している。「×」は気泡発生、浮き、剥れが発生し実使用不可能であることを示している。
（４−ｂ）色調変化
【００８９】
作成した試料を１，０００時間放置後、紫外可視分光光度計（島津製作所社製、型番：ＵＶ−３１５０）にて可視光領域（測定波長３８０〜７８０ｎｍ、）の透過率を測定した。（Ａ）温度８５℃、湿度０％、（Ｂ）温度６０℃、湿度９５％、の其々の雰囲気下で測定を行った。ＪＩＳ−Ｚ−８７２９−１９９４に準じて、色調Ｌ＊、ａ＊、ｂ＊をそれぞれ算出した。色調変化ΔＥ＊は下式により求めた。
ΔＥ＊＝（（ΔＬ＊）２＋（Δａ＊）２＋（Δｂ＊）２）１／２
ここで、Ｌ＊は明度、ａ＊値、ｂ＊値は色座標を表している。結果を表５および表６に示す。
【００９０】
色調変化が０．５以下である場合、色調変化が少なく透明性に優れている。色調変化が０．５を超えた場合、黄変等の色調変化が見られ透明性に劣るが、実使用可能な範囲である。１．０を超えると、黄変等の色調変化の程度が大きくなり、目視で確認できるレベルとなるため実使用上、好ましくない。
【００９１】
【表５】
2011168658.tif 000007
【００９２】
【表６】
2011168658.tif 000008
３．評価結果
【００９３】
実施例１〜２９および比較例１〜５の粘着シートはいずれも、紫外可視分光光度計（ＵＶ―３１５０：島津製作所製）によって波長３８０ｎｍ〜７８０ｎｍの範囲について測定した全光線透過率が８５％以上と高く、画像表示装置の表面保護板や画像表示モジュール、タッチパネル等に貼合して用いることができる、透明性に優れた粘着シートであった。
【００９４】
表に記載のとおり、実施例は少なくとも、アクリル酸アルキルエステル、水酸基含有モノマー、酢酸ビニル、およびカルボキシル基含有モノマーが共重合した重合体であり、重合体に占めるカルボキシル基含有モノマーの重量割合が０．０１〜１．０重量部であり、架橋剤を含有するため、画像表示装置の視認性（全光線透過率）に優れ、且つ、加工容易性、携帯電話等の印刷つき表面保護板に貼り合せたときの初期密着性（タック力）が高く、印刷段差への埋め込み追従性がよく気泡が残存せず、高温および高温多湿環境下での外観や色調変化のない、耐久性および安定性に面で優れた特性を有する粘着剤組成物および該粘着剤組成物を粘着層として備えた粘着シートである。
【００９５】
一方比較例はアクリル酸アルキルエステル、水酸基含有モノマー、酢酸ビニル、およびカルボキシル基含有モノマーが共重合した重合体でないか、重合体に占めるカルボキシル基含有モノマーの重量割合が１．０重量部を超過するため、画像表示装置の視認性（全光線透過率）や加工容易性、初期密着性（タック力）、埋め込み追従性、耐久性および安定性に劣る粘着剤組成物および該粘着剤組成物を粘着層として備えた粘着シートである。
【符号の説明】
【００９６】
１    表面保護板
２    印刷部
３    粘着剤層
４    画像表示モジュール
５，６  剥離シート
７    粘着剤組成物
１０  粘着シート
１１  画像表示装置
【図１】
2011168658.tif 000009
【図２】
2011168658.tif 000010